СПОСОБ ПОЛУЧЕНИЯ ПОЛИМЕРОВ СУСПЕНЗИОННОЙ ПОЛИМЕРИЗАЦИЕЙ СО СРЕДНИМИ РАЗМЕРАМИ ЧАСТИЦ ОТ 1 ДО 40 мкм, А ТАКЖЕ ФОРМОВОЧНЫЕ МАССЫ И ФОРМОВАННЫЕ ИЗДЕЛИЯ, СОДЕРЖАЩИЕ ПОЛИМЕР, ПОЛУЧЕННЫЙ СУСПЕНЗИОННОЙ ПОЛИМЕРИЗАЦИЕЙ

3
-1
1. Способ получения полимеров суспензионной полимеризацией со средними размерами частиц в интервале от 1 до 40 мкм, по которому полимеризуемый состав диспергируют и полимеризуют в водной фазе, причем стабилизированную с помощью соединения алюминия дисперсию получают при скорости сдвига ≥10 с, отличающийся тем, что используют полимеризуемый состав, который соответственно в расчете на его общую массу содержит
а) более чем 50,0 мас.%, по меньшей мере, одного соединения формулы (I),
1
2
6
причем R означает водород или линейную, или разветвленную алкильную группу, имеющую от 1 до 6 атомов углерода, и остатки от R до R означают соответственно независимо друг от друга водород или линейную, или разветвленную алкильную группу, имеющую от 1 до 6 атомов углерода, или галоген,
b) от 0,1 до 10,0 мас.%, по меньшей мере, одного сшивающего агента и
c) менее чем 49,9 мас.%, по меньшей мере, одного соединения формулы (II),
7
8
9
причем R означает водород или метил, R означает линейную или разветвленную алкильную группу или, при необходимости, алкилированную циклоалкильную группу, имеющую от 1 до 40 атомов углерода, и остатки R и R, соответственно независимо друг от друга, означают водород или группу формулы COOR', причем R' означает водород или алкильную группу, имеющую от 1 до 40 атомов углерода.
2. Способ по п.1, отличающийся тем, что используют полимеризуемый состав, который соответственно в расчете на его общую массу содержит
от более чем 50,0 до 99,0 мас.%, по меньшей мере, одного соединения формулы (I),
от 0,1 до 5,0 мас.%, по меньшей мере, одного сшивающего агента и
от 0,9 до менее чем 49,9 мас.%, по меньшей мере, одного соединения формулы (II).
3. Способ по п.2, отличающийся тем, что используют полимеризуемый состав, который соответственно в расчете на его общую массу содержит
от 60,0 до 98,5 мас.%, по меньшей мере, одного соединения формулы (I),
от 0,5 до 4,0 мас.%, по меньшей мере, одного сшивающего агента и
от 1,0 до 40,0 мас.%, по меньшей мере, одного соединения формулы (II).
4. Способ по п.3, отличающийся тем, что используют полимеризуемый состав, который соответственно в расчете на его общую массу содержит
от 70,0 до 94,3 мас.%, по меньшей мере, одного соединения формулы (I),
от 0,7 до 3,5 мас.%, по меньшей мере, одного сшивающего агента и
от 5,0 до 30,0 мас.%, по меньшей мере, одного соединения формулы (II).
5. Способ по п.4, отличающийся тем, что используют полимеризуемый состав, который соответственно в расчете на его общую массу содержит
от 80,0 до 90,0 мас.%, по меньшей мере, одного соединения формулы (I),
от 1,0 до 3,0 мас.%, по меньшей мере, одного сшивающего агента и
от 9,0 до 19,0 мас.%, по меньшей мере, одного соединения формулы (II).
3
6. Способ по п.1, отличающийся тем, что для стабилизации применяют Al(ОН).
3
7. Способ по п.6, отличающийся тем, что Al(ОН) получают путем осаждения.
8. Способ по п.1, отличающийся тем, что концентрация соединения алюминия, в расчете на массу полимеризуемого состава, находится в интервале от 0,5 до 200,0 мас.%.
9. Способ по п.8, отличающийся тем, что концентрация соединения алюминия, в расчете на массу полимеризуемого состава, находится в интервале от 3,0 до 100,0 мас.%.
10. Способ по п.9, отличающийся тем, что концентрация соединения алюминия, в расчете на массу полимеризуемого состава, находится в интервале от 4,0 до 20,0 мас.%.
11. Способ по п.1, отличающийся тем, что размеры частиц находятся в интервале от 5 до 35 мкм.
12. Способ по п.1, отличающийся тем, что дополнительно используют эмульгатор.
13. Способ по п.13, отличающийся тем, что концентрация эмульгатора в расчете на массу соединения алюминия находится в интервале от 0,0 до 5,0 мас.%.
14. Способ по п.14, отличающийся тем, что концентрация эмульгатора в расчете на массу соединения алюминия находится в интервале от 0,3 до 3,0 мас.%.
15. Способ по п.1, отличающийся тем, что дисперсию, полученную путем полимеризации, фильтруют.
16. Формовочная масса, содержащая, по меньшей мере, один полимер, полученный способом суспензионной полимеризации по одному из пп.1-15.
17. Формованное изделие со светорассеивающими свойствами, содержащее, по меньшей мере, один полимер, полученный способом суспензионной полимеризации по одному из пп.1-15.
18. Формованное изделие по п.17, отличающееся тем, что оно имеет светопропускание согласно DIN 5036 больше, чем 40,0%.
19. Формованное изделие по п.17, отличающееся тем, что оно имеет угол половинного значения интенсивности (β) в интервале от 35,0° до менее чем 90,0°.
20. Формованное изделие по одному из пп.17-19, отличающееся тем, что оно имеет коэффициент пожелтения согласно DIN 6167 меньше, чем 10,0%.